(57)【要約】  本発明のシンチレータ用ガーネット型結晶は、  一般式（１）：    Ｇｄ３−ｘ−ｙＣｅｘＲＥｙＡｌ５−ｚＧａｚＯ１２    （１）  （式（１）中、０．０００１≦ｘ≦０．１５、０≦ｙ≦０．１、２＜ｚ≦４．５であり、ＲＥはＹ、Ｙｂ及びＬｕから選択される少なくとも１種である）、  一般式（２）：     Ｇｄ３−ａ−ｂＣｅａＬｕｂＡｌ５−ｃＧａｃＯ１２    （２）  （式（２）中、０．０００１≦ａ≦０．１５、０．１＜ｂ≦３、２＜ｃ≦４．５である）、又は、  一般式（３）：    Ｇｄ３−ｐ−ｑＣｅｒＲＥ’ｑＡｌ５−ｒＧａｒＯ１２    （３）  （式（３）中、０．０００１≦ｐ≦０．１５、０．１＜ｑ≦３、１＜ｒ≦４．５であり、ＲＥ'は、Ｙ又はＹｂである）で表される。【特許請求の範囲】
【請求項１】
一般式（１）：
Ｇｄ３−ｘ−ｙＣｅｘＲＥｙＡｌ５−ｚＧａｚＯ１２    （１）
〔式（１）中、０．０００１≦ｘ≦０．１５、０≦ｙ≦０．１、２＜ｚ≦４．５であり、ＲＥはＹ、Ｙｂ及びＬｕから選択される少なくとも１種である〕、
一般式（２）：
Ｇｄ３−ａ−ｂＣｅａＬｕｂＡｌ５−ｃＧａｃＯ１２    （２）
〔式（２）中、０．０００１≦ａ≦０．１５、０．１＜ｂ≦３、２＜ｃ≦４．５である〕、又は、
一般式（３）：
Ｇｄ３−ｐ−ｑＣｅｒＲＥ'ｑＡｌ５−ｒＧａｒＯ１２    （３）
〔式（３）中、０．０００１≦ｐ≦０．１５、０．１＜ｑ≦３、１＜ｒ≦４．５であり、ＲＥ'は、Ｙ又はＹｂである〕
で表されるシンチレータ用ガーネット型結晶。
【請求項２】
蛍光成分が、１００ナノ秒以下の蛍光寿命を有する、請求項１に記載のシンチレータ用ガーネット型結晶。
【請求項３】
１００ナノ秒を超える蛍光寿命を有する長寿命蛍光成分の強度が、蛍光成分全体の強度に対して２０％以下である、請求項１又は２に記載のシンチレータ用ガーネット型結晶。
【請求項４】
蛍光成分の蛍光ピーク波長が４６０ｎｍ以上７００ｎｍ以下である、請求項１乃至３いずれか一項に記載のシンチレータ用ガーネット型結晶。
【請求項５】
発光量が、２００００ｐｈｏｔｏｎ／ＭｅＶ以上である、請求項１乃至４いずれか一項に記載のシンチレータ用ガーネット型結晶。
【請求項６】
請求項１乃至５いずれか一項に記載のシンチレータ用ガーネット型結晶から構成されるシンチレータと、前記シンチレータの発光を検出する受光器とを備える、放射線検出器。
【発明の詳細な説明】
【技術分野】
【０００１】
本発明は、シンチレータ用ガーネット型結晶、及びこれを用いた放射線検出器に関する。
【背景技術】
【０００２】
シンチレータ単結晶はγ線、Ｘ線、α線、β線、中性子線等を検出する放射線検出器に用いられ、このような放射線検出器は、陽電子放射断層撮影（ＰＥＴ）装置やＸ線コンピュータ断層装置（ＣＴ装置）などの医療画像装置、高エネルギー物理分野における各種放射線計測装置、資源探査装置などに幅広く応用されている。一般に、放射線検出器は、γ線、Ｘ線、α線、β線、中性子線等を吸収し、低エネルギーの複数の光子（シンチレーション光）に変換するシンチレータと、シンチレータ光を受光し、電気信号等に変換する受光素子から構成される。陽電子放射断層撮影法（ＰＥＴ）による癌診断では癌細胞の周りに集結する性質を持つブドウ糖に微量の放射性同位体を混ぜて事前に患者に投与し、そこから発するガンマ線がシンチレータにより複数の低エネルギー光子に変換され、その光子をフォトダイオード（ＰＤ）、シリコンフォトマルチプライヤー（Ｓｉ−ＰＭ）、もしくは光電子増倍管（ＰＭＴ）、または他の光検出器を使用して電気信号に変換し、ＰＣ等で電気信号をデータ処理することで画像等の情報を得て癌の位置を発見している。ガンマ線は、１８０度正反対の方向に１対２本、放出されるが、ＰＥＴ装置では、円周形上に放射線検出器（シンチレータと光検出器で構成）が並んでおり、ガンマ線が当たった２箇所のシンチレータが光を放ち、その光を光検出器が電気信号に変える。後段の回路でこの電気信号を全て収集し、ソフトウエアを用いて画像を再構築することになる。高エネルギー物理学における放射線検出器においても、放射線をシンチレータが複数の低エネルギー光子に変換し、その光子をフォトダイオード（ＰＤ）、シリコンフォトマルチプライヤー（Ｓｉ−ＰＭ）、もしくは光電子増倍管（ＰＭＴ）、または他の受光素子を使用して電気信号に変換し、ＰＣ等で電気信号をデータ処理するというプロセスは同様である。【０００３】
ＰＤやＳｉ−ＰＭは、特に放射線検出器やイメージング機器において、広範な用途を有する。様々なＰＤが知られており、シリコン半導体から構成されるＰＤやＳｉ−ＰＭは、感度の高い波長が４５０〜７００ｎｍであり、６００ｎｍ付近で最も感度が高くなる。そのため、６００ｎｍ付近に発光ピーク波長を有するシンチレータと組み合わせて使用されている。放射線イメージングには、シンチレータアレーと光検出器のアレーの組み合わせが用いられる。光検出器としては、位置敏感型ＰＭＴの他、半導体光検出器のアレー、すなわち、ＰＤアレー、アバランシェ・フォトダイオード・アレー（ＡＰＤアレー）、ガイガーモードＡＰＤアレーなどが挙げられる。シンチレータアレーのどのピクセルが光ったかを光検出器で同定することで、放射線がシンチレータアレーのどの位置に入ったかを突き止めることができる。【０００４】
そこで、これらの放射線検出器に適するシンチレータには、検出効率の点から密度が高く原子番号が大きいこと（光電吸収比が高いこと）、高速応答の必要性や高エネルギー分解能の点から発光量が多く、蛍光寿命（蛍光減衰時間）が短いことが望まれる。また、シンチレータの発光波長が光検出器の検出感度の高い波長域と一致することも重要である。【０００５】
現在、各種放射線検出器へ応用される好ましいシンチレータとして、ガーネット構造を有するシンチレータがある。ガーネット構造を有するシンチレータは、化学的に安定で、劈開性や潮解性が無く、加工性に優れるという利点がある。例えば、特許文献１に記載の、Ｐｒ３＋の４ｆ５ｄ準位からの発光を利用するガーネット構造を持つシンチレータは、蛍光寿命が４０ｎｓ程度以下と短い。
【先行技術文献】
【特許文献】
【０００６】
【特許文献１】国際公開第２００６／０４９２８４号パンフレット
【発明の概要】
【０００７】
しかしながら、特許文献１の技術では、発光ピーク波長が３５０ｎｍ以下と短波長であり、シリコン半導体から構成されるＰＤやＳｉ−ＰＭの感度の高い波長とは一致しない。
【０００８】
本発明は、上記事情に鑑みてなされたものであり、放射線検出器に好適に適用できる、蛍光寿命が短く、高密度、高発光量かつ高いエネルギー分解能を有するシンチレータ用結晶を提供するものである。
【０００９】
本発明の第１の側面によれば、
一般式（１）：
Ｇｄ３−ｘ−ｙＣｅｘＲＥｙＡｌ５−ｚＧａｚＯ１２    （１）
【００１０】
〔式（１）中、０．０００１≦ｘ≦０．１５、０≦ｙ≦０．１、２＜ｚ≦４．５であり、ＲＥはＹ、Ｙｂ及びＬｕから選択される少なくとも１種である〕で表されるシンチレータ用ガーネット型結晶が提供される。
【００１１】
一般式（１）で表されるシンチレータ用ガーネット型結晶によれば、Ｃｅを発光元素とし、Ｇａ、ＡｌとＯとを必須成分とし、かつ、Ｙ、Ｙｂ及びＬｕのいずれかを含むガーネット型結晶にＧａを含ませたことにより、γ線により励起及び蛍光発光したときの蛍光成分の蛍光ピーク波長をシリコン半導体から構成されるＰＤやＳｉ−ＰＭの感度の高い波長と一致させることができる。また、上記式（１）で示す結晶構成では、Ｇａ含量を２＜ｚとしたことにより、エネルギーバンド構造が最適化され、Ｇｄ３＋のエネルギー準位からＣｅ３＋のエネルギー準位へのエネルギー遷移が促進され、結果として蛍光寿命が短くなり、長寿命発光成分が減少するとともに、発光量が高くなる。さらに、このシンチレータ結晶は、高密度、及び、高いエネルギー分解能を有している。したがって、放射線検出器に好適に適用できる、蛍光寿命が短く、高密度、高発光量かつ高いエネルギー分解能を有するシンチレータ用ガーネット型結晶が実現可能となる。
【００１２】
また、本発明の第２の側面によれば、
一般式（２）：
Ｇｄ３−ａ−ｂＣｅａＬｕｂＡｌ５−ｃＧａｃＯ１２    （２）
〔式（２）中、０．０００１≦ａ≦０．１５、０．１＜ｂ≦３、２＜ｃ≦４．５である〕
で表されるシンチレータ用ガーネット型結晶が提供される。
【００１３】
一般式（２）で表されるシンチレータ用ガーネット型結晶によれば、Ｃｅを発光元素とし、ＡｌとＯとを必須成分とし、かつ、Ｌｕを含むガーネット型結晶に、Ｇａを含ませたことにより、γ線により励起及び蛍光発光したときの蛍光成分の蛍光ピーク波長をシリコン半導体から構成されるＰＤやＳｉ−ＰＭの感度の高い波長と一致させることができる。また、上記式（２）で示す結晶構成では、Ｇａ含量を２＜ｃとしたことにより、エネルギーバンド構造が最適化され、Ｇｄ３＋のエネルギー準位からＣｅ３＋のエネルギー準位へのエネルギー遷移が促進され、結果として蛍光寿命が短くなり、長寿命発光成分が減少するとともに、発光量が高くなる。さらに、このシンチレータ結晶は、高密度、高発光量かつ高いエネルギー分解能を有しており、特に、Ｌｕを０．１＜ｂ≦３の範囲で含ませたことにより、高密度の結晶とすることができる。したがって、放射線検出器に好適に適用できる、蛍光寿命が短く、高密度、高発光量かつ高いエネルギー分解能を有するシンチレータ用ガーネット型結晶が実現可能となる。
【００１４】
本発明の第三の側面によれば、
一般式（３）：
Ｇｄ３−ｐ−ｑＣｅｐＲＥ'ｑＡｌ５−ｒＧａｒＯ１２    （３）
〔式（３）中、０．０００１≦ｐ≦０．１５、０．１＜ｑ≦３、１＜ｒ≦４．５であり、ＲＥ'は、Ｙ又はＹｂである〕
で表されるシンチレータ用ガーネット型結晶が提供される。
【００１５】
一般式（３）で表されるシンチレータ用ガーネット型結晶によれば、Ｃｅを発光元素とし、ＡｌとＯとを必須成分とし、かつ、Ｙ又はＹｂを含むガーネット型結晶に、Ｇａを含ませたことにより、γ線により励起及び蛍光発光したときの蛍光成分の蛍光ピーク波長をシリコン半導体から構成されるＰＤやＳｉ−ＰＭの感度の高い波長と一致させることができる。また、上記式（３）で示す結晶構成では、Ｇａ含量を２＜ｒとしたことにより、エネルギーバンド構造が最適化され、Ｇｄ３＋のエネルギー準位からＣｅ３＋のエネルギー準位へのエネルギー遷移が促進され、結果として蛍光寿命が短くなり、長寿命発光成分が減少するとともに、発光量が高くなる。さらに、このシンチレータ結晶は、高密度、高発光量かつ高いエネルギー分解能を有している。したがって、放射線検出器に好適に適用できる、蛍光寿命が短く、高密度、高発光量かつ高いエネルギー分解能を有するシンチレータ用ガーネット型結晶が実現可能となる。
【００１６】
また、本発明によれば、上記のシンチレータ用ガーネット型結晶から構成されるシンチレータと、前記シンチレータの発光を検出する受光器とを備える、放射線検出器が提供される。
【００１７】
本発明によれば、放射線検出器に好適に適用できる、高密度、高い発光量、短い蛍光寿命と高いエネルギー分解能を有するシンチレータ用ガーネット型結晶が提供される。
【図面の簡単な説明】
【００１８】
上述した目的、およびその他の目的、特徴および利点は、以下に述べる好適な実施の形態、およびそれに付随する以下の図面によってさらに明らかになる。【００１９】
【図１】本発明のシンチレータ用ガーネット型結晶をγ線励起させたときの発光量及び蛍光減衰時間を測定する装置の一例を説明する図である。
【図２】本発明のシンチレータ用ガーネット結晶をγ線励起させたときに発光する蛍光寿命が短寿命であり、かつ、長寿命成分が低減する原理を説明する図である。
【図３】マイクロ引下げ法で作製したＧｄ２．９７Ｃｅ０．０３Ｇａ３Ａｌ２Ｏ１２結晶の励起・発光スペクトルを示す図である。
【図４】マイクロ引下げ法で作製したＧｄ２．９７Ｃｅ０．０３Ａｌ５Ｏ１２結晶の励起・発光スペクトルを示す図である。
【図５】マイクロ引下げ法で作製したＧｄ２．９７Ｃｅ０．０３Ｇａ３Ａｌ２Ｏ１２結晶における１３７Ｃｓからのγ線を照射しＰＭＴ（光電子増倍管）を用いたエネルギースペクトルを示す図である。
【図６】Ｇｄ２．９７Ｃｅ０．０３Ｇａ３Ａｌ２Ｏ１２を光電子増倍管に接着し，２５２Ｃｆ中性子線を照射して得られたエネルギースペクトルを示す図である。Ｇｄ２．９７Ｃｅ０．０３Ｇａ３Ａｌ２Ｏ１２中に含まれるＧｄと中性子との（ｎ，γ）反応により放出される中性子線がＧｄ２．９７Ｃｅ０．０３Ｇａ３Ａｌ２Ｏ１２に吸収されることで生じる中性子ピークを確認した。
【図７】マイクロ引下げ法で作製したＧｄ０．９７Ｌｕ２Ｃｅ０．０３Ｇａ３．１Ａｌ１．９Ｏ１２結晶の励起・発光スペクトルを示す図である。
【図８】マイクロ引下げ法で作製したＧｄ０．９７Ｌｕ２Ｃｅ０．０３Ａｌ５Ｏ１２結晶の励起・発光スペクトルを示す図である。
【図９】マイクロ引下げ法で作製したＧｄ１．９７Ｙ１Ｃｅ０．０３Ｇａ３．１Ａｌ１．９Ｏ１２結晶の励起・発光スペクトルを示す図である。
【図１０】マイクロ引下げ法で作製したＧｄ１．９７Ｙ１Ｃｅ０．０３Ａｌ５Ｏ１２結晶の励起・発光スペクトルを示す図である。
【図１１】マイクロ引下げ法で作製したＧｄ１．９７Ｙ１Ｃｅ０．０３Ｇａ３．１Ａｌ１．９Ｏ１２結晶における１３７Ｃｓからのγ線を照射しＰＭＴ（光電子増倍管）を用いたエネルギースペクトルを示す図である。
【図１２】Ｇｄ１．９７Ｙ１Ｃｅ０．０３Ｇａ３．１Ａｌ１．９Ｏ１２を光電子増倍管に接着し，２５２Ｃｆ中性子線を照射して得られたエネルギースペクトルを示す図である。Ｇｄ１．９７Ｙ１Ｃｅ０．０３Ｇａ３．１Ａｌ１．９Ｏ１２中に含まれるＧｄと中性子との（ｎ，γ）反応により放出される中性子線がＧｄ１．９７Ｙ１Ｃｅ０．０３Ｇａ３．１Ａｌ１．９Ｏ１２に吸収されることで生じる中性子ピークを確認した。
【発明を実施するための形態】
【００２０】
第一のシンチレータ用ガーネット型結晶は、以下の一般式（１）で表される。
Ｇｄ３−ｘ−ｙＣｅｘＲＥｙＡｌ５−ｚＧａｚＯ１２    （１）
式（１）中、０．０００１≦ｘ≦０．１５、０≦ｙ≦０．１、２＜ｚ≦４．５である。ＲＥはＹ、Ｙｂ及びＬｕから選択される少なくとも１種であるが、Ｙが好ましい。
【００２１】
また、第二のシンチレータ用ガーネット型単結晶は、以下の一般式（２）で表される。
Ｇｄ３−ａ−ｂＣｅａＬｕｂＡｌ５−ｃＧａｃＯ１２    （２）
式（２）中、０．０００１≦ａ≦０．１５、０．１＜ｂ≦３、２＜ｃ≦４．５である。
【００２２】
また、第三のシンチレータ用ガーネット型単結晶は、以下の一般式（３）で表される。
Ｇｄ３−ｐ−ｑＣｅｐＲＥ’ｑＡｌ５−ｒＧａｒＯ１２    （３）
式（３）中、０．０００１≦ｐ≦０．１５、０．１＜ｑ≦３、１＜ｒ≦４．５である。ＲＥ'は、Ｙ又はＹｂであるが、Ｙが好ましい。
【００２３】
上記式（１）〜（３）で表されるガーネット型結晶は、γ線で励起させることができ、これにより、蛍光発光させることが可能になる。その発光ピーク波長は、４６０ｎｍ以上７００ｎｍ以下とすることができ、より好ましくは、４８０ｎｍ以上５５０ｎｍ以下とすることができる。
【００２４】
一般式（１）〜（３）で表されるガーネット型結晶は、Ｃｅ組成量を好適にすることでで、Ｇｄ３＋のエネルギー準位からＣｅ３＋のエネルギー準位へのエネルギー遷移が促進され、結果として蛍光寿命が短くなり、長寿命発光成分が減少するとともに、発光量が高くなる。
具体的には、上記式（１）で表されるガーネット型結晶において、Ｃｅの濃度ｘは、０．０００１≦ｘ≦０．１５であり、好ましくは、０．００１≦ｘ≦０．１５であり、より好ましくは、０．００３≦ｘ≦０．１５である。
上記式（２）で表されるシンチレータ用ガーネット型結晶において、Ｃｅの濃度ａは、０．０００１≦ａ≦０．１５であり、好ましくは、０．００１≦ａ≦０．１０であり、より好ましくは、０．０１５≦ａ≦０．０９である。
上記式（３）で表されるシンチレータ用ガーネット型結晶において、Ｃｅの濃度ｐは、０．０００１≦ｐ≦０．１５であり、好ましくは、０．００１≦ｐ≦０．１０であり、より好ましくは、０．０１５≦ｐ≦０．０９である。
【００２５】
一般式（１）〜（３）で表されるガーネット型結晶は、Ｇａ組成量を好適にすることで、Ｇｄ３＋のエネルギー準位からＣｅ３＋のエネルギー準位へのエネルギー遷移が促進され、結果として蛍光寿命が短くなり、長寿命発光成分が減少するとともに、発光量が高くなる。
上記式（１）で表されるガーネット型結晶において、Ｇａの濃度ｚは、２＜ｚ≦４．５である。ｚの下限は、２．２以上であることが好ましく、ｚの上限は、４．０以下であることが好ましい。
上記式（２）で表されるシンチレータ用ガーネット型結晶において、Ｇａの濃度ｃは、２＜ｃ≦４．５であり、好ましくは、３＜ｃ≦４．５であり、より好ましくは、３＜ｃ≦４．０である。
上記式（３）で表されるシンチレータ用ガーネット型結晶において、Ｇａの濃度ｒは、１＜ｒ≦４．５であり、好ましくは、２＜ｒ≦４．５であり、より好ましくは、３＜ｒ≦４．５である。
【００２６】
上記式（１）〜（３）で表されるガーネット型結晶のγ線励起による蛍光発光の発光量は、２００００ｐｈｏｔｏｎ／ＭｅＶ以上とすることができる。
また、一般式（１）で表されるガーネット型結晶は、式（１）中０．００３≦ｘ≦０．１５、２．５≦ｚ≦３．５を満たす単結晶にすれば、γ線励起による蛍光発光の発光量を４００００ｐｈｏｔｏｎ／ＭｅＶ以上にすることができる。下限は、特に限定されないが、５００００ｐｈｏｔｏｎ／ＭｅＶ以下であれば、実用的である。
また、上記式（２）で表されるガーネット型結晶の発光量は、式（２）中０．１＜ｂ≦２．５、２．５≦ｃ≦３．５を満たす単結晶にすれば、γ線励起による蛍光発光の発光量を３５０００ｐｈｏｔｏｎ／ＭｅＶ以上にすることができる。
また、上記式（３）で表されるガーネット型結晶の発光量は、０．５≦ｑ≦３、２≦ｒ≦４を満たす結晶にすれば、γ線励起による蛍光発光の発光量を２５０００ｐｈｏｔｏｎ／ＭｅＶ以上にすることができ、式（３）中０．５≦ｑ≦１．５、２．５≦ｒ≦３．５を満たす結晶にすれば、γ線励起による蛍光発光の発光量を３５０００ｐｈｏｔｏｎ／ＭｅＶ以上にすることができる。
【００２７】
本発明のガーネット型結晶の発光量とは、φ３×２ｍｍサイズの結晶を２５℃で測定したものをいい、例えば、図１のような測定装置を用いて測定することができる。この測定装置では、暗箱１０内に、Ｃｓ１３７γ線源１１と、測定サンプルであるシンチレータ１２と、光電子増倍管１４とが備えられている。シンチレータ１２は、光電子増倍管１４に、テフロンテープ１３を用いて物理的に固着されるとともに、光学接着剤等により光学接着されている。そして、Ｃｓ１３７γ線源１１から、６２２ｋｅＶのγ線をシンチレータ１２に照射し、光電子増倍管１４より出力される、パルス信号を前置増幅器１５、波形整形増幅器１６へと入力し、増幅・波形整形し、さらにマルチチャンネルアナライザ１７へと入力し、パーソナルコンピュータ１８を用いてＣｓ１３７γ線励起のエネルギースペクトルを取得する。得られたエネルギースペクトル中の光電吸収ピークの位置を既知のシンチレータであるＣｅ：ＬＹＳＯ（発光量：３３０００ｐｈｏｔｏｎ／ＭｅＶ）と比較し、光電子増倍管１４の波長感度をそれぞれ考慮し、発光量を最終的に算出する。
この測定方法では、シンチレーションカウンティング法による発光量を測定しており、放射線に対する光電変換効率を求めることができる。そのため、シンチレータが持つ固有の発光量を測定することができる。
【００２８】
上記式（１）〜（３）で表されるガーネット型結晶は、Ｇａを所定範囲で含有するため、γ線励起による蛍光発光の蛍光寿命（蛍光減衰時間）を１００ナノ秒以下、好ましくは、８０ナノ秒以下、より好ましくは、７５ナノ秒以下にすることができる。また、上記式（１）〜（３）で表されるガーネット型結晶は、Ｇaを所定範囲で含有するため、長寿命成分も顕著に低減することができ、例えば、蛍光寿命が１００ナノ秒を超える長寿命成分の強度を、蛍光成分全体の強度に対して２０％以下にすることができる。
【００２９】
上記式（１）〜（３）で表されるガーネット型結晶が、蛍光寿命を短くでき、かつ、長寿命成分を顕著に低減できる理由は、以下のように推察することができる。
一般的にガーネット型結晶は化学式Ｃ３Ａ２Ｄ３Ｏ１２で表される立方晶の結晶構造を有し、図２のような模式図で示される。ここでＣはドデカヘドラル（Dodechahedral）サイト、Ａはオクタヘドラル（Octahedral）サイト、Ｄはテトラヘドラル（Tetrahedral）サイトで、各サイトがＯ２−イオンで囲まれている。例えば、Ｇｄ、Ａｌ、Ｏから構成されるガドリニウムアルミニウムガーネットではＧｄ３Ａｌ２Ａｌ３Ｏ１２のように表記される。より一般的にはＧｄ３Ａｌ５Ｏ１２と簡易的に表記され、Ｇｄがドデカヘドラルサイトに、Ａｌはオクタヘドラル及びテトラヘドラルサイトに配置することが知られている。ここで、例えばＧｄ３Ａｌ５Ｏ１２におけるＡｌのサイトにＧａを置換した場合には、Ｇａはオクタヘドラル及びテトラヘドラルサイトにランダムに置換されることが知られている。また、Ｙ，Ｌｕ，Ｙｂといった希土類元素をＧｄのサイトに置換した場合には、ドデカヘドラルサイトに置換されることが知られている。例えば、Ｇｄ３Ａｌ５Ｏ１２におけるＡｌのサイトにＧａを置換した場合，結晶格子が変化し、格子定数はＧｄ３Ａｌ５Ｏ１２で１２．１１Å、Ｇｄ３Ｇａ５Ｏ１２で１２．３８Åといったように変化する。このように、ＡｌのサイトへのＧａ置換により、結晶格子が変化すると、結晶場が変化し、エネルギーバンド構造も変化することになる。
上記一般式（１）〜（３）で表されるガーネット型結晶では、最適なＧａ置換量をとることで、エネルギーバンド構造が最適化され、Ｇｄ３＋のエネルギー準位からＣｅ３＋のエネルギー準位へのエネルギー遷移現象が促進され、かつＣｅ３＋の４ｆｄ５発光も促進される。したがって、蛍光寿命が短寿命化され、かつ長寿命成分が低減するものと考えられる。
【００３０】
本発明において、γ線励起による蛍光発光の蛍光減衰時間は、例えば、上述の図１で示す測定装置を用いて測定することができる。具体的には、Ｃｓ１３７γ線源１１からγ線をシンチレータ１２に照射し、デジタルオシロスコープ１９を用いて、光電子増倍管１４より出力されるパルス信号を取得し、蛍光減衰成分を解析することで、各蛍光減衰成分の蛍光減衰時間、及び、蛍光寿命成分全体の強度に対する各蛍光減衰成分の強度の割合を算出することができる。
【００３１】
また、上記式（１）〜（３）で表されるガーネット型結晶は、高密度の結晶とすることができる。
具体的には、上記式（１）で表されるガーネット型結晶の密度は、６．５〜７．１ｇ／ｃｍ３の範囲とすることができる。
また、上記式（２）で表されるガーネット型結晶の密度は、６．７〜７．８ｇ／ｃｍ３の範囲にすることができる。
また、上記式（３）で表されるガーネット型結晶の密度は、５．３〜６．６ｇ／ｃｍ３の範囲にすることができる。
【００３２】
つづいて、本発明のガーネット型結晶の製造方法について、以下に説明する。いずれの組成の結晶の製造方法においても、出発原料としては、一般的な酸化物原料が使用可能であるが、シンチレータ用結晶として使用する場合、９９．９９％以上（４Ｎ以上）の高純度原料を用いることが特に好ましく、これらの出発原料を、融液形成時に目的の組成となるように秤量、混合したものを用いる。さらにこれらの原料中には、特に目的とする組成以外の不純物が極力少ない（例えば、１ｐｐｍ以下）ものが特に好ましい。特に発光波長付近に発光を有する元素（例えば、Ｔｂなど）を極力含まない原料を用いることが好ましい。
【００３３】
結晶の育成は、不活性ガス（例えば、Ａｒ、Ｎ２、Ｈｅ等）雰囲気下で行うことが好ましい。または、不活性ガス（例えば、Ａｒ、Ｎ２、Ｈｅ等）と酸素ガスとの混合ガスを使用してもよい。ただし、この混合ガスの雰囲気下で結晶の育成を行う場合、坩堝の酸化を防ぐ目的で、酸素の分圧は２％以下であることが好ましい。なお、結晶成長後のアニールなどの後工程においては、酸素ガス、不活性ガス（例えば、Ａｒ、Ｎ２、Ｈｅ等）、及び不活性ガス（例えば、Ａｒ、Ｎ２、Ｈｅ等）と酸素ガスとの混合ガスを用いることができる。混合ガスを用いる場合、酸素分圧は２％以下という制限は受けず、酸素分圧０％から１００％までいずれの混合比のものを使用してもよい。
【００３４】
本発明のガーネット型結晶の製造方法としては、マイクロ引き下げ法に加え、チョコラルスキー法（引き上げ法）、ブリッジマン法、帯溶融法（ゾーンメルト法）、縁部限定薄膜供給結晶成長（ＥＦＧ法）及び熱間静水圧プレス燒結法が挙げられるが、これらに限定されない。
【００３５】
また、使用できる坩堝及びアフターヒータの材料としては、白金、イリジウム、ロジウム、レニウム、またはこれらの合金が挙げられる。
【００３６】
シンチレータ用結晶の製造においては、さらに高周波発振機、集光加熱器、及び抵抗加熱機を使用してもよい。
【００３７】
以下に本発明のガーネット型結晶の製造方法のうち、シンチレータ用単結晶の製造方法について、マイクロ引き下げ法を用いた結晶製造法を一例として示すが、これに限定されるものではない。
【００３８】
マイクロ引き下げ法については、高周波誘導加熱による雰囲気制御型マイクロ引き下げ装置を用いて行うことができる。マイクロ引き下げ装置は、坩堝と、坩堝底部に設けた細孔から流出する融液に接触させる種を保持する種保持具と、種保持具を下方に移動させる移動機構と、移動機構の移動速度制御装置と、坩堝を加熱する誘導加熱手段とを具備した単結晶製造装置である。このような単結晶製造装置によれば、坩堝直下に固液界面を形成し、下方向に種結晶を移動させることで、結晶を作製することができる。
【００３９】
上記のマイクロ引き下げ法装置において、坩堝は、カーボン、白金、イリジウム、ロジウム、レニウム、またはこれらの合金製である。また、坩堝底部外周にカーボン、白金、イリジウム、ロジウム、レニウム、またはこれらの合金からなる発熱体であるアフターヒータが配置される。坩堝及びアフターヒータの誘導加熱手段の出力調整により、発熱量を調整することによって、坩堝底部に設けた細孔から引き出される融液の固液境界領域の温度及びその分布を制御することができる。
【００４０】
上記の雰囲気制御型マイクロ引き下げ装置は、チャンバーの材質にはステンレス鋼（ＳＵＳ）、窓材には石英を採用し、雰囲気制御を可能にするため、ロータリーポンプを具備し、ガス置換前において、真空度が０．１３Ｐａ（１×１０−３Ｔｏｒｒ）以下にすることを可能にした装置である。また、チャンバーへは付随するガスフローメータにより精密に調整された流量でＡｒ、Ｎ２、Ｈ２、Ｏ２ガス等を導入できるものである。
【００４１】
この装置を用いて、上述の方法にて準備した原料を坩堝に入れ、炉内を排気して高真空にした後、ＡｒガスもしくはＡｒガスとＯ２ガスとの混合ガスを炉内に導入することにより、炉内を不活性ガス雰囲気もしくは低酸素分圧雰囲気とし、高周波誘導加熱コイルに高周波電力を徐々に印加することにより坩堝を加熱して、坩堝内の原料を完全に融解する。
【００４２】
続いて、種結晶を所定の速度で徐々に上昇させて、その先端を坩堝下端の細孔に接触させて充分になじませたら、融液温度を調整しつつ、引き下げ軸を下降させることで結晶を成長させる。
【００４３】
種結晶としては、結晶成長対象物と同等ないしは、構造・組成ともに近いものを使用することが好ましいが、これに限定されない。また種結晶として方位の明確なものを使用することが好ましい。
【００４４】
準備した材料が全て結晶化し、融液が無くなった時点で結晶成長は終了となる。一方、組成を均一に保つ目的及び長尺化の目的で、原料の連続チャージ用機器を取り入れてもよい。
【００４５】
上記式（１）〜（３）で表されるガーネット型結晶においては、融点が低く、単結晶が量産しやすいという利点もある。具体的には、上記式（１）〜（３）で表されるガーネット型結晶の融点は、１７００〜１９００℃の範囲とすることができる。例えば、Ｌｕ3Ａｌ５Ｏ１２では融点は１９８０℃、Ｙ３Ａｌ５Ｏ１２では融点は１９３０℃と高温であるが、本発明の結晶では融点が低いため、断熱材の損傷を低減することができ、また、結晶作製に坩堝を使用する際には坩堝の損傷も低減できる。加えて、構成元素である酸化ガリウムの蒸発も低減する効果を得ることもできる。さらに、式（１）においてｚを３以上、式（２）においてｃを３以上、式（３）において、ｒを３以上とすれば、より工業的な量産が可能になるため、好ましい。
【００４６】
また、本発明のガーネット型結晶の製造方法の他の一例として、熱間静水圧プレス燒結装置を用いた透明セラミックスを作製する方法が挙げられる。この方法では、はじめに、各粉末原料をアルミナ坩堝に入れ、アルミナの蓋をした後、１５００℃で２時間仮焼する。冷却後、純水で洗浄し乾燥したシンチレータ粉末は２４時間ボールミル粉砕を行い、粒径１〜２μｍのシンチレータ粉砕粉を得る。ついで、この粉砕紛に、純水を５重量％添加し、５００ｋｇ／ｃｍ２の圧力で一軸プレス成形し、その後、加圧力３ｔｏｎ／ｃｍ２で冷間静水圧プレスを行って、理論密度に対し６４％程度の成形体を得る。その後、得られた成形体をこう鉢に入れ、フタをして、１７５０℃、３時間の一次燒結を行い、理論密度に対し、９８．５％以上の燒結体を得る。
【００４７】
ここで、水素、窒素またはアルゴン雰囲気中で燒結する場合、こう鉢として、アルミナこう鉢を用いることが好ましいが、真空中で燒結する場合には、窒化ホウ素を用いることが好ましい。こうすることで、所望のガーネット型結晶を効率的に得ることができる。
【００４８】
また、１３５０℃以上の昇温速度は、５０℃／時とすることが好ましい。こうすることで、密度の高い均一な燒結体を得ることができる。
【００４９】
そして、最後に、１５５０℃、３時間、１０００ａｔｍの条件で熱間静水圧プレス燒結を行う。これにより、理論密度と同じ密度を有する燒結体を得ることができる。
【００５０】
本発明におけるガーネット型結晶は、シンチレータ用結晶であり、受光器と組み合わせることで、放射線検出器としての使用が可能となる。さらに、これらの放射線検出器を放射線検出器として備えたことを特徴とする放射線検査装置としても使用可能である。放射線検査装置としては、例えば、ＰＥＴ、単一光子放射断層撮影（ＳＰＥＣＴ）、及びＣＴが例示される。
【００５１】
本発明のガーネット型結晶は、放射線により励起されると、４６０ｎｍ以上７００ｎｍ以下の蛍光ピーク波長で発光することができる。したがって、シリコン半導体から構成されるＰＤやＳｉ−ＰＭの感度の高い波長と一致させることができる。また、このときの発光量が高いため、高い位置分解能かつ高いＳ／Ｎを持つ放射線検出器が実現することができる。
【００５２】
また、本発明のガーネット型結晶は、蛍光寿命（蛍光減衰時間）が１００ナノ秒以下の蛍光成分を発光し、蛍光寿命が１００ナノ秒を超える長寿命成分の強度を、蛍光成分全体の強度に対して２０％以下にすることができる。したがって、本発明のガーネット型結晶を備えた放射線検出器は、蛍光測定のためのサンプリング時間が短くて済み、高時間分解能、すなわちサンプリング間隔を低減することができる。
【００５３】
また、本発明のガーネット型結晶では、６６２ｋｅＶでのエネルギー分解能を１０％以下とすることができる。したがって、本発明のガーネット型結晶を備えた放射線検出器では、高精度な放射線検出が可能となる。
【００５４】
また、本発明のガーネット型結晶は高密度であるため、感度の高い検出器を構成でき、装置の小型化も可能である。
【００５５】
さらに、式（１）で表されるガーネット型結晶においては、式（１）において、０≦ｙ≦０．１の範囲をとり、式（３）においては、Ｌｕを含まないため、Ｌｕの自然放射能を少なくすることができる。したがって、式（１）、（３）で表されるガーネット結晶を用いることで、バックグラウンドが低減でき、より精度の高い放射線検出器が得られるという利点もある。
【００５６】
このように、本発明のガーネット型結晶は、高発光量、高いエネルギー分解能、高密度かつ短寿命の発光を有するため、本発明のガーネット型結晶を備える放射線検出器では、高速応答の放射線検出が可能となる。
【００５７】
以上、本発明の実施形態について述べたが、これらは本発明の例示であり、上記以外の様々な構成を採用することもできる。
【実施例】
【００５８】
以下、本発明の具体例について、図面を参照して詳細に説明するが、本発明はこれに限定されるわけではない。なお、以下の実施例では、Ｃｅ濃度は、特定の結晶中における濃度か、融液（仕込み）における濃度かのいずれかの記載となっているが、各実施例において、結晶中の濃度１に対して仕込み時の濃度１〜１０程度となるような関係があった。【００５９】
（実施例Ａ１）
マイクロ引下げ法により、Ｇｄ２．９９７Ｃｅ０．００３Ｇａ２．２Ａｌ２．８Ｏ１２の組成で表されるガーネット型結晶を作製した。【００６０】
（実施例Ａ２）
マイクロ引下げ法により、Ｇｄ２．９９７Ｃｅ０．００３Ｇａ３Ａｌ２Ｏ１２の組成で表されるガーネット型結晶を作製した。【００６１】
（実施例Ａ３）
マイクロ引下げ法により、Ｇｄ２．９７Ｃｅ０．０３Ｇａ３Ａｌ２Ｏ１２の組成で表されるガーネット型結晶を作製した。【００６２】
（実施例Ａ４）
マイクロ引下げ法により、Ｇｄ２．８５Ｃｅ０．１５Ｇａ３Ａｌ２Ｏ１２の組成で表されるガーネット型結晶を作製した。【００６３】
（実施例Ａ５）
熱間静水圧プレス燒結法により、Ｇｄ2.97Ｃｅ０．０３Ｇａ３Ａｌ２Ｏ１２の組成で表されるガーネット型結晶を作製した。【００６４】
（実施例Ａ６）
マイクロ引下げ法により、Ｇｄ2.97Ｃｅ０．０３Ｇａ４Ａｌ１Ｏ１２の組成で表されるガーネット型結晶を作製した。融点はＬｕ３Ａｌ５Ｏ１２やＹ３Ａｌ５Ｏ１２よりも低く、１８９０℃以下であった。【００６５】
（実施例Ａ７）
マイクロ引下げ法により、Ｇｄ２．８７Ｙ０．１Ｃｅ０．０３Ｇａ３Ａｌ２Ｏ１２の組成で表されるガーネット型結晶を作製した。【００６６】
（比較例Ａ１）
マイクロ引下げ法により、Ｇｄ２．９７Ｃｅ０．０３Ａｌ５Ｏ１２の組成で表されるガーネット型結晶を作製した。【００６７】
（比較例Ａ２）
マイクロ引下げ法により、Ｇｄ２．９９４Ｃｅ０．００６Ａｌ４Ｇａ１Ｏ１２の組成で表されるガーネット型結晶を作製した。【００６８】
（比較例Ａ３）
マイクロ引下げ法により、Ｇｄ２．９７Ｃｅ０．０３Ｇａ５Ｏ１２の組成で表されるガーネット型結晶を作製した。【００６９】
比較例Ａ１〜３、実施例Ａ１〜７で得られた結晶をφ３×２ｍｍサイズに加工・研磨した後、各々のシンチレータ特性を評価した。また、実施例及び比較例で得られた結晶をフォトルミネセンス法により励起・発光スペクトルを測定した。具体的には、分光蛍光光度計を用いて、図３、４で示すようなプロファイルを取得した。図３は、実施例３において得られた励起・発光スペクトルを示す。図４は、比較例１において得られた励起・発光スペクトルを示す。図３、４において、横軸は発光波長（ｎｍ）、縦軸は励起波長（ｎｍ）を表す。
また、１３７Ｃｓからのγ線を照射し蛍光減衰時間、及び、発光量を測定した。発光量測定に関しては、得られたエネルギースペクトル中の光電吸収ピークの位置を既知のシンチレータであるＣｅ：ＬＹＳＯ（発光量：３３０００ｐｈｏｔｏｎ／ＭｅＶ）と比較し、光電子増倍管の波長感度をそれぞれ考慮し、発光量を算出した。測定温度は２５℃とした。【００７０】
実施例Ａ１〜７、比較例Ａ１〜３で得られた結晶に関する諸特性を表１、２にまとめる。【００７１】
【表１】
2012105202.tif 000002
【００７２】
【表２】
2012105202.tif 000003
【００７３】
実施例Ａ３で得られた結晶では、図３で示すように、Ｇｄ３＋の４ｆ４ｆ発光由来の発光ピークは極めて微弱であった。一方、比較例Ａ１の結晶は、図４において示すように、発光波長５３０ｎｍ付近にＣｅ３＋の４ｆ５ｄ発光由来の発光ピークが確認され、発光波長３１２ｎｍ付近にＧｄ３＋の４ｆ４ｆ発光由来の発光ピークが確認された。【００７４】
また、表１の実施例Ａ２〜４で示すように、Ｃｅ濃度が増加するに従い、蛍光寿命は短くなった。実施例Ａ２において確認された３８５ｎｓの長寿命成分は、Ｃｅ濃度が増加すると減少した。当該長寿命成分はＧｄ３＋のエネルギー準位からＣｅ３＋のエネルギー準位へのエネルギー遷移の結果生じるものと考えられ、Ｃｅ濃度が増加すると、エネルギー遷移の確率が増加し、長寿命成分が減少すると考えられる。同時に発光量も向上し実施例Ａ３の結晶で最大となった。この測定結果からもＧｄ３＋のエネルギー準位からＣｅ３＋のエネルギー準位へのエネルギー遷移現象の存在が確認できる。【００７５】
また、実施例Ａ３、比較例Ａ１、２の結晶については、フォトルミネセンスにて観測された蛍光減衰曲線から、発光波長５３０ｎｍ付近のＣｅ３＋の４ｆ５ｄ発光及び発光波長３１２ｎｍ付近のＧｄ３＋の４ｆ４ｆ発光についてそれぞれ蛍光寿命（蛍光減衰時間）を測定した。結果を表３に示す。【００７６】
【表３】
2012105202.tif 000004
【００７７】
表３で示すように、発光波長５３０ｎｍ付近のＣｅ３＋の４ｆ５ｄ発光を励起波長４５０ｎｍで直接励起した場合には、４４〜５５ｎｓの蛍光寿命を示し、Ｇａの増加とともに、蛍光寿命が短くなった。また、Ｃｅ３＋の４ｆ５ｄ発光をＧｄ３＋の４ｆ４ｆ発光の励起波長である励起波長２５０ｎｍで励起した場合には、Ｇａ濃度の増加とともに、蛍光寿命が短くなり、加えて、比較例Ａ１、２において３００ｎｓ程度の長寿命成分が確認されたが、実施例Ａ３では長寿命成分は確認されなかった。さらに、発光波長３１２ｎｍのＧｄ３＋の４ｆ４ｆ発光を２５０ｎｍで励起した場合には、また、数μｓ〜２３５μｓの蛍光寿命が得られ、Ｇａ濃度の増加とともに、蛍光寿命が短くなった。以上の測定結果からもＧｄ３＋のエネルギー準位からＣｅ３＋のエネルギー準位へのエネルギー遷移現象の存在が確認できる。【００７８】
さらに、実施例Ａ３で得られた結晶について１３７Ｃｓからのγ線を照射しＰＭＴを用いてエネルギースペクトルを測定した。結果を、図５に示す。エネルギー分解能は３．６％であった。【００７９】
図６は、実施例Ａ３で得られた結晶を光学接着剤を用いて光電子増倍管に接着し、２５２Ｃｆ中性子線を照射して得られたエネルギースペクトルである。Ｇｄ２．97Ｃｅ０．０３Ｇａ３Ａｌ２Ｏ１２中に含まれるＧｄと中性子との（ｎ，γ）反応により放出される中性子線がＧｄ２．97Ｃｅ０．０３Ｇａ３Ａｌ２Ｏ１２に吸収されることで生じる中性子ピークを確認した。【００８０】
このように、式（１）で表されるセリウム付活ガーネット型結晶は、最適なＧａ濃度、Ｃｅ濃度をとることで、高い発光量と高いエネルギー分解能を持ち、さらに蛍光減衰時間を短くかつ長寿命成分も低減できることが分かった。また、４６０〜５５０ｎｍ付近に発光ピーク波長を有することから、シリコン半導体から構成されるＰＤやＳｉ−ＰＭ等の４６０〜７００ｎｍに感度の高い波長を有する受光器との組み合わせに適している。さらに蛍光寿命は、３０〜９５ナノ秒程度であり、シンチレータ材料として非常に優れていることが分かる。【００８１】
なお、実施例Ａ１〜４、６、７、比較例Ａ２、３で得られた結晶は、いずれも透明な単結晶であり、実施例５の結晶は、透明セラミックスであり、比較例１の結晶は、不透明な多結晶であった。【００８２】
（実施例Ｂ１）
マイクロ引下げ法により、Ｇｄ０．９７Ｌｕ２Ｃｅ０．０３Ｇａ３．１Ａｌ１．９Ｏ１２の組成で表されるガーネット型結晶を作製した。【００８３】
（実施例Ｂ２）
マイクロ引下げ法により、Ｌｕ２．９７Ｃｅ０．０３Ｇａ３．１Ａｌ１．９Ｏ１２の組成で表されるガーネット型結晶を作製した。【００８４】
（実施例Ｂ３）
マイクロ引下げ法により、Ｇｄ０．９７Ｌｕ２Ｃｅ０．０３Ｇａ２．２Ａｌ２．８Ｏ１２の組成で表されるガーネット型結晶を作製した。【００８５】
（実施例Ｂ４）
熱間静水圧プレス燒結法により、Ｇｄ０．９７Ｌｕ２Ｃｅ０．０３Ｇａ３．１Ａｌ１．９Ｏ１２の組成で表されるガーネット型結晶を作製した。【００８６】
（実施例Ｂ５）
熱間静水圧プレス燒結法により、Ｌｕ２．９７Ｃｅ０．０３Ｇａ３．１Ａｌ１．９Ｏ１２の組成で表されるガーネット型結晶を作製した。【００８７】
（比較例Ｂ１）
マイクロ引下げ法により、Ｌｕ２．９７Ｃｅ０．０３Ａｌ５Ｏ１２の組成で表されるガーネット型結晶を作製した。【００８８】
（比較例Ｂ２）
マイクロ引下げ法により、Ｌｕ２．９７Ｃｅ０．０３Ｇａ５Ｏ１２の組成で表されるガーネット型結晶を作製した。【００８９】
（比較例Ｂ３）
マイクロ引下げ法により、Ｇｄ０．９７Ｌｕ２Ｃｅ０．０３Ａｌ５Ｏ１２の組成で表されるガーネット型結晶を作製した。
（比較例Ｂ４）
マイクロ引下げ法により、Ｇｄ０．９７Ｌｕ２Ｃｅ０．０３Ａｌ４Ｇａ１Ｏ１２の組成で表されるガーネット型結晶を作製した。
（比較例Ｂ５）
マイクロ引下げ法により、Ｇｄ０．９７Ｌｕ２Ｃｅ０．０３Ｇａ５Ｏ１２の組成で表されるガーネット型結晶を作製した。【００９０】
実施例Ｂ１〜５、比較例Ｂ１〜５で得られた単結晶をφ３×２ｍｍサイズに加工・研磨した後、各々のシンチレータ特性を評価した。また、実施例及び比較例で得られた結晶をフォトルミネセンス法により励起・発光スペクトルを測定した。具体的には、分光蛍光光度計を用いて、図７、８で示すようなプロファイルを取得した。図７は、実施例Ｂ１において得られた励起・発光スペクトルを示す。図８は、比較例Ｂ３において得られた励起・発光スペクトルを示す。図７、８において、横軸は発光波長（ｎｍ）、縦軸は励起波長（ｎｍ）を表す。【００９１】
また、１３７Ｃｓからのγ線を照射し蛍光減衰時間、及び、発光量を測定した。発光量測定に関しては、得られたエネルギースペクトル中の光電吸収ピークの位置を既知のシンチレータであるＣｅ：ＬＹＳＯ（発光量：３３０００ｐｈｏｔｏｎ／ＭｅＶ）と比較し、光電子増倍管の波長感度をそれぞれ考慮し、発光量を算出した。測定温度は２５℃とした。【００９２】
実施例Ｂ１〜５、比較例Ｂ１〜５で得られた結晶に関する諸特性を表４、５にまとめる。【００９３】
【表４】
2012105202.tif 000005
【００９４】
【表５】
2012105202.tif 000006
【００９５】
実施例Ｂ１で得られた結晶では、図７で示すように、Ｇｄ３＋の４ｆ４ｆ発光由来の発光ピークは極めて微弱であった。一方、比較例Ｂ３の結晶は、図８において示すように、発光波長５３０ｎｍ付近にＣｅ３＋の４ｆ５ｄ発光由来の発光ピークが確認され、発光波長３１２ｎｍ付近にＧｄ３＋の４ｆ４ｆ発光由来の発光ピークが確認された。【００９６】
また、実施例Ｂ１、比較例Ｂ３、４の結晶については、フォトルミネセンスにて観測された蛍光減衰曲線から、発光波長５３０ｎｍ付近のＣｅ３＋の４ｆ５ｄ発光および発光波長３１２ｎｍ付近のＧｄ３＋の４ｆ４ｆ発光についてそれぞれ蛍光寿命（蛍光減衰時間）を測定した。結果を表６に示す。【００９７】
【表６】
2012105202.tif 000007
【００９８】
表６で示すように、５３０ｎｍ付近のＣｅ３＋の４ｆ５ｄ発光を励起波長４５０ｎｍで直接励起した場合には、４４〜５５ｎｓの蛍光寿命を示し、Ｇａの増加とともに、蛍光寿命が短くなった。また、Ｃｅ３＋の４ｆ５ｄ発光をＧｄ３＋の４ｆ４ｆ発光の励起波長である励起波長２５０ｎｍで励起した場合には、Ｇａ濃度の増加とともに、蛍光寿命が短くなり、加えて、比較例Ｂ３、４において３００ｎｓ程度の長寿命成分が確認されたが、実施例Ｂ１では長寿命成分は確認されなかった。さらに、発光波長３１２ｎｍのＧｄ３＋の４ｆ４ｆ発光を２５０ｎｍで励起した場合には、また、数μｓ〜１２１μｓの蛍光寿命が得られ、Ｇａ濃度の増加とともに、蛍光寿命が短くなった。以上の測定結果からもＧｄ３＋のエネルギー準位からＣｅ３＋のエネルギー準位へのエネルギー遷移現象の存在が確認できる。【００９９】
このように、式（２）で表されるセリウム付活ガーネット型結晶は、最適なＧａ濃度、Ｃｅ濃度をとることで、高い発光量を持ち、さらに蛍光減衰時間を短くかつ長寿命成分も低減できることが分かった。また、発光量４５０〜５５０ｎｍ付近に発光ピーク波長を有することから、シリコン半導体から構成されるＰＤやＳｉ−ＰＭ等の４００〜７００ｎｍに感度の高い波長を有する受光器との組み合わせに適している。さらに蛍光寿命は、３０〜９５ナノ秒程度であり、シンチレータ材料として非常に優れていることが分かる。【０１００】
なお、実施例Ｂ１〜３、比較例Ｂ１〜５で得られた結晶は、いずれも透明な単結晶であり、実施例Ｂ４、５の結晶は、透明セラミックスであった。【０１０１】
（実施例Ｃ１）
マイクロ引下げ法により、Ｇｄ1．９７Ｙ1Ｃｅ０．０３Ｇａ３．１Ａｌ１．９Ｏ１２の組成で表されるガーネット型結晶を作製した。【０１０２】
（実施例Ｃ２）
マイクロ引下げ法により、Ｇｄ１．９９７Ｙ１Ｃｅ０．００３Ｇａ３．１Ａｌ１．９Ｏ１２の組成で表されるガーネット型結晶を作製した。【０１０３】
（実施例Ｃ３）
マイクロ引下げ法により、Ｇｄ１．８５Ｙ１Ｃｅ０．１５Ｇａ３．１Ａｌ１．９Ｏ１２の組成で表されるガーネット型結晶を作製した。【０１０４】
（実施例Ｃ４）
マイクロ引下げ法により、Ｇｄ１．９７Ｙ１Ｃｅ０．０３Ｇａ４Ａｌ１Ｏ１２の組成で表されるガーネット型結晶を作製した。【０１０５】
（実施例Ｃ５）
マイクロ引下げ法により、Ｇｄ１Ｙ１．９７Ｃｅ０．０３Ｇａ３．１Ａｌ３Ｏ１２の組成で表されるガーネット型結晶を作製した。【０１０６】
（実施例Ｃ６）
マイクロ引下げ法により、Ｇｄ１Ｙ１．９７Ｃｅ０．０３Ｇａ４Ａｌ１Ｏ１２の組成で表されるガーネット型結晶を作製した。【０１０７】
（実施例Ｃ７）
マイクロ引下げ法により、Ｙ２．９７Ｃｅ０．０３Ｇａ３．１Ａｌ１．９Ｏ１２の組成で表されるガーネット型結晶を作製した。【０１０８】
（実施例Ｃ８）
マイクロ引下げ法により、Ｇｄ１．９９７Ｙ1Ｃｅ０．０３Ｇａ２．２Ａｌ２．８Ｏ１２の組成で表されるガーネット型結晶を作製した。【０１０９】
（実施例Ｃ９）
熱間静水圧プレス燒結法により、Ｇｄ1．９７Ｙ1Ｃｅ０．０３Ｇａ３．１Ａｌ１．９Ｏ１２の組成で表されるガーネット型結晶を作製した。【０１１０】
（実施例Ｃ１０）
熱間静水圧プレス燒結法により、Ｙ２．９７Ｃｅ０．０３Ｇａ３．１Ａｌ１．９Ｏ１２の組成で表されるガーネット型結晶を作製した。【０１１１】
（比較例Ｃ１）
マイクロ引下げ法により、Ｙ２．９７Ｃｅ０．０３Ａｌ５Ｏ１２の組成で表されるガーネット型結晶を作製した。【０１１２】
（比較例Ｃ２）
マイクロ引下げ法により、Ｙ２．９７Ｃｅ０．０３Ｇａ５Ｏ１２の組成で表されるガーネット型結晶を作製した。【０１１３】
（比較例Ｃ３）
マイクロ引下げ法により、Ｇｄ1．９７Ｙ1Ｃｅ０．０３Ａｌ５Ｏ１２の組成で表されるガーネット型結晶を作製した。【０１１４】
（比較例Ｃ４）
マイクロ引下げ法により、Ｇｄ1．９７Ｙ1Ｃｅ０．０３Ａｌ４Ｇａ１Ｏ１２の組成で表されるガーネット型結晶を作製した。【０１１５】
（比較例Ｃ５）
マイクロ引下げ法により、Ｇｄ1．９７Ｙ1Ｃｅ０．０３Ｇａ５Ｏ１２の組成で表されるガーネット型結晶を作製した。【０１１６】
実施例Ｃ１〜１０、比較例Ｃ１〜５で得られた単結晶をφ３×２ｍｍサイズに加工・研磨した後、各々のシンチレータ特性を評価した。また、実施例及び比較例で得られた結晶をフォトルミネセンス法により励起・発光スペクトルを測定した。具体的には、分光蛍光光度計を用いて、図９、１０で示すようなプロファイルを取得した。図９は、実施例Ｃ１で得られた結晶の励起・発光スペクトルを示す。図１０は、比較例Ｃ３でされた結晶の励起・発光スペクトルを示す。図９、１０において、横軸は発光波長（ｎｍ）、縦軸は励起波長（ｎｍ）を表す。また、１３７Ｃｓからのγ線を照射し蛍光減衰時間、及び、発光量を測定した。発光量測定に関しては、得られたエネルギースペクトル中の光電吸収ピークの位置を既知のシンチレータであるＣｅ：ＬＹＳＯ（発光量：３３０００ｐｈｏｔｏｎ／ＭｅＶ）と比較し、光電子増倍管の波長感度をそれぞれ考慮し、発光量を算出した。測定温度は２５℃とした。【０１１７】
実施例Ｃ１〜１０、比較例Ｃ１〜５で得られた結晶に関する諸特性を表７、８にまとめる。【０１１８】
【表７】
2012105202.tif 000008
【０１１９】
【表８】
2012105202.tif 000009
【０１２０】
実施例Ｃ１で得られた結晶では、図９で示すように、Ｇｄ３＋の４ｆ４ｆ発光由来の発光ピークは極めて微弱であった。一方、比較例Ｃ３の結晶は、図１０において示すように、発光波長５３０ｎｍ付近にＣｅ３＋の４ｆ５ｄ発光由来の発光ピークが確認され、発光波長３１２ｎｍ付近にＧｄ３＋の４ｆ４ｆ発光由来の発光ピークが確認された。【０１２１】
また、表７の実施例Ｃ１〜３で示すように、Ｃｅ濃度が増加するに従い、蛍光寿命は短くなった。また、実施例Ｃ２において確認された２４０ｎｓの長寿命成分は、Ｃｅ濃度が増加すると減少した。当該長寿命成分はＧｄ３＋のエネルギー準位からＣｅ３＋のエネルギー準位へのエネルギー遷移の結果生じるものと考えられ、Ｃｅ濃度が増加すると、エネルギー遷移の確率が増加し、長寿命成分が減少すると考えられる。同時に発光量も向上し実施例Ｃ３の結晶で最大となった。この測定結果からもＧｄ３＋のエネルギー準位からＣｅ３＋のエネルギー準位へのエネルギー遷移現象の存在が確認できる。【０１２２】
また、実施例Ｃ１、比較例Ｃ３、４の結晶については、フォトルミネセンスにて観測された蛍光減衰曲線から、発光波長５３０ｎｍ付近のＣｅ３＋の４ｆ５ｄ発光および発光波長３１２ｎｍ付近のＧｄ３＋の４ｆ４ｆ発光についてそれぞれ蛍光寿命（蛍光減衰時間）を測定した。結果を表９に示す。【０１２３】
【表９】
2012105202.tif 000010
【０１２４】
表９で示すように、５３０ｎｍ付近のＣｅ３＋の４ｆ５ｄ発光を励起波長４５０ｎｍで直接励起した場合には、４８〜８６ｎｓの蛍光寿命を示し、Ｇａの増加とともに、蛍光寿命が短くなった。また、Ｃｅ３＋の４ｆ５ｄ発光をＧｄ３＋の４ｆ４ｆ発光の励起波長である励起波長２５０ｎｍで励起した場合には、Ｇａ濃度の増加とともに、蛍光寿命が短くなり、加えて、比較例Ｃ３、４において〜２２４ｎｓ程度の長寿命成分が確認されたが、実施例Ｃ３では長寿命成分は確認されなかった。さらに、発光波長３１２ｎｍのＧｄ３＋の４ｆ４ｆ発光を２５０ｎｍで励起した場合には、また、数μｓ〜１６６μｓの蛍光寿命が得られ、Ｇａ濃度の増加とともに、蛍光寿命が短くなった。以上の測定結果からもＧｄ３＋のエネルギー準位からＣｅ３＋のエネルギー準位へのエネルギー遷移現象の存在が確認できる。【０１２５】
さらに、実施例Ｃ３で得られた結晶について１３７Ｃｓからのγ線を照射しＡＰＤを用いてエネルギースペクトルを測定した。結果を、図１１に示す。エネルギー分解能は３．６％であった。【０１２６】
図１２は実施例Ｃ１で得られた結晶を、光学接着剤を用いて光電子増倍管に接着し，２５２Ｃｆ中性子線を照射して得られたエネルギースペクトルである。Ｇｄ１．９７Ｙ１Ｃｅ０．０３Ｇａ３．１Ａｌ１．９Ｏ１２中に含まれるＧｄと中性子との（ｎ，γ）反応により放出されるγ線がＧｄ１．９７Ｙ１Ｃｅ０．０３Ｇａ３．１Ａｌ１．９Ｏ１２に吸収されることで生じるフォトピークを確認した。【０１２７】
このように、式（３）で表されるセリウム付活ガーネット型結晶は、最適なＧａ濃度、Ｃｅ濃度をとることで、高い発光量を持ち、さらに蛍光減衰時間を短くかつ長寿命成分も低減できることが分かった。また、発光量４５０〜５５０ｎｍ付近に発光ピーク波長を有することから、シリコン半導体から構成されるＰＤやＳｉ−ＰＭ等の４００〜７００ｎｍに感度の高い波長を有する受光器との組み合わせに適している。さらに蛍光寿命は、５０〜８６ナノ秒程度であり、シンチレータ材料として非常に優れていることが分かる。【０１２８】
なお、実施例Ｃ１〜８、比較例Ｃ１〜５で得られた結晶は、いずれも透明な単結晶であり、実施例Ｃ９、１０の結晶は、透明セラミックスであった。
【図１】
2012105202.tif 000011
【図２】
2012105202.tif 000012
【図３】
2012105202.tif 000013
【図４】
2012105202.tif 000014
【図５】
2012105202.tif 000015
【図６】
2012105202.tif 000016
【図７】
2012105202.tif 000017
【図８】
2012105202.tif 000018
【図９】
2012105202.tif 000019
【図１０】
2012105202.tif 000020
【図１１】
2012105202.tif 000021
【図１２】
2012105202.tif 000022
【国際調査報告】
2012105202.tif 000023
2012105202.tif 000024
2012105202.tif 000025
2012105202.tif 000026